FR 2737215 A1 19970131 FR 9509269 A 19950725 I Le domaine de l'invention est celui des polyorganosiloxanes (POS) (per)-halogénés issus d'une réaction d'hydrosilylation d'oléfines (per)halogénées (e.g. des ao-oléfines, réaction que l'on peut également présenter comme étant l'addition d'un composé silicié hydrogéné sur un réactif halogéné présentant une ou plusieurs insaturation(s) ethylénique(s) ou alcynylique(s). Sans que cela ne soit limitatif, l'halogène plus particulièrement visé est le fluor. La présente invention concerne ainsi des (poly)organosiloxanes cycliques ou non halogénés - de préférence fluorés -, présentant au moins un atome de silicium substitué par au moins un radical halogéné Rf (e.g. fluoré). La présente invention concerne également un procédé de préparation de tels composés. Le rôle des halogènes et en particulier du fluor et de la liaison carbone/fluor, dans l'apport de propriétés spécifiques à des systèmes polymères organiques, est une notion bien connue en chimie des polymères. On sait notamment que la fluoration et plus précisément l'introduction de motifs perfluorés dans les polymères, amène une modification des énergies de surface dans le sens de l'abaissement, une amélioration de la stabilité thermique et chimique, de même que des propriétés d'organophobie et d'oléophobie. Depuis les années 1970, ce type de fonctionnalisation par halogénation, et en particulier par perfluoration, est appliqué à des polymères silicones, en particulier du type polyorganosiloxane cyclique ou non. On dispose ainsi d'huiles silicones greffées par des motifs fluorés, qui trouvent des applications dans le domaine textile à titre d'agent antitâches ou anti-salissures ou qui peuvent être utilisées comme lubrifiant, comme agent anti-adhérent spécifique vis-à-vis de certains adhésifs (silicones à fort pouvoir adhésif), comme agent anti-gras, ou bien encore comme anti-mousse. Les fluides silicones fluorés peuvent être également formulés avec différents épaississants pour former des mastics ou tous autres matériaux d'étanchéification et/ou de jointage. Sous forme réticulée, ces silicones fluorés peuvent être mis sous forme de diverses pièces techniques par moulage ou par extrusion. Pour plus de détails sur ces silicones fluorés, on peut se référer à l'Article de OGDEN R. PIERCE intitulé "Fluorosilicons" - 1970 - John Wiley & Sons Inc. pages 1 à 15. Une première stratégie de synthèse industrielle connue de silicones à motifs perfluorés, consiste essentiellement à "hydrosilyler" un dihalogénohydrogénoorganosilane, tel que le MeHSiCI2 (Me = méthyle), par un composé insaturé porteur d'un motif perfluoré et de formule générale: CH -CH-Rf (Rf = motif perfluoré). L'addition du silane sur cette oléfine conduit à un dihalogénoorganosilane perfluoré, qui peut être hydrolysé de façon à produire un silicone fonctionnalisé, lequel peut être, par exemple, un tétramère cyclique. Il est possible de soumettre ce dernier à une redistribution pour obtenir un polyorganosiloxane (POS) linéaire perfluoré. Les réactions d'hydrosilylation qui interviennent dans ce genre de synthèse et qui mettent en oeuvre diverses combinaisons d'hybrides silicones et d'oléfines perfluorées, sont connues comme étant catalysés par des composés métalliques sélectionnés et en particulier certains métaux du groupe VIII tel que le platine. Des complexes Pt/Sn ont ainsi été employés à titre de catalyseur d'hydrosilylation - Cf brevet US N 4 089 882 (SHINETSU). Cette stratégie de synthèse apparaît comme étant relativement complexe et donc coûteuse. Dans un souci de simplification industrielle, il a été proposé une seconde stratégie de synthèse fondée sur l'hydrosilylation directe d'un silicone à motif SiH à l'aide d'oléfine oa- fluorée e.g. du type CH-I CH-Rf ce motif perfluoré Rf étant rattaché directement au CH oléfinique par un atome de carbone porteur d'au moins un atome de fluor. Là encore divers catalyseurs métalliques du groupe VIII, en particulier à base de platine, sont utilisés dans le cadre de cette réaction d'hydrosilylation. Il s'est avéré cependant que ces catalyseurs ne permettaient pas d'atteindre des rendements très élévés. En particulier, les catalyseurs d'hydrosilylation industrielle classiques à base de platine (par exemple du type KARSTEDT) ne sont pas très efficaces. En outre, il a pu être constaté que d'importantes quantités de sous-produit sont générés et ce, bien évidemment, au détriment de la perfluoration des silicones. Dans ces POS perfluorés connus, le radical Rf est relié directement au Si de la chaine silicone. En d'autres termes, la rotule correspond dans ce cas, à -CH2- CH2-(CH2)-m avec m = 0. Dans le brevet US N 5 233 071, ce sont ces rotules qui sont mises en oeuvre. Elles proviennent de l'hydrosilylation d'a-oléfines. Mais pour pallier aux carences des catalyseurs d'hydrosilylation utilisés antérieurement, le procédé décrit dans ce brevet fait appel à des complexes organométalliques à base de cobalt [(Co2CO8, Co2 CO6) (PR3)3 avec R = alkyle, aryle]. Une telle proposition technique est apparue comme n'étant pas satisfaisante car les durées de réaction obtenues sont de l'ordre de quelques jours et il est indispensable d'utiliser une quantité importante de catalyseur (1-2 %), ce qui est particulièrement pénalisant pour l'économie du procédé. Un inconvénient non négligeable de ces complexes à base de cobalt est qu'ils catalysent d'autres réactions que l'hydrosilylation. En particulier, ils peuvent participer à des processus de polymérisation par rupture de cycles époxy. Ce manque de spécificité est particulièrement gênant. En outre, ces catalyseurs ne sont pas industriels. Le brevet US N 5 348 769 divulgue des polyorganosiloxanes linéaires ou cycliques, comprenant des motifs siloxyles D substitués par un premier motif fonctionnel perfluoré de formule -R3 ZRf ainsi que d'autres motifs siloxyles D, porteurs d'un deuxième type de motif fonctionnel du type étherhydroxyle ou alkylhydroxyle. La rotule ou le pont reliant Si à Rf du premier motif fonctionnel perfluoré, est constitué notamment par: (CH2)x Z avec x= 2,3 ou 4 et Z = NHCO, NHSO2, O2C, O3S, OCH2CH3, NHCH2CH2 ou CH2CHOHCH2. Le catalyseur mis en oeuvre est, de préférence, l'acide chloroplatinique. Une telle technique n'est pas des plus simples, car elle nécessite la préparation préalable du réactif oléfinique perfluoroalkylé. Ceci allonge notablement les durées de synthèse et par suite cela augmente le coût de revient du procédé. Hormis ces rotules dont les précurseurs sont des a-oléfines perfluoroalkylées de formule CH2 = CH - Rf, la littérature technique antérieure décrit également des ponts dont les précurseurs oléfiniques sont du type CH2=CH-()-Rf; la liaison chimique entre () et Rf étant une liaison ester. Cette dernière résulte de la réaction d'une fonction carboxylique avec un alcool perhalogéné, de préférence perfluoré. Et généralement, ladite fonction carboxylique est le produit de l'hydrolyse d'un anhydride d'acide. C'est ainsi que la demande de brevet PCT WO 94/12561 divulgue des POS greffés par des motifs fluorés uniquement en position a et co aux extrémités des chaînes silicones. Ces POS a-wo alkylesterperfiuorés ne présentent pas des propriétés optimales en ce qui concerne l'abaissement de tension de surface ainsi que l'oléophobie et l'hydrophobie. La demande de brevet européen NI 0 640 644 décrit quant à elle, des dérivés silicones perfluorés (Rf), utilisables dans des formulations cosmétiques. Ces dérivés silicones perfluorés sont caractérisés par des motifs siloxyles D, porteurs de greffons perfluorés de trois types différents, à savoir: I CH2C0-(CH2),Rf (CH2)2-O CH CH2O-(CH2)--Rr ((CH2)2 (OR3) -(CH2)n-Rf (1) (2) (CH2)2 -- CH2 CH O -X-R2 CH2-O- YRf (3) avec R2, R3 = alkyle, e.g. CH3; 2 autant de points de rupture possible par attaque chimique, sous certaines conditions. Il s'agit là d'un inconvénient majeur pour ces POS perfluorés connus, car il est clair que dans certaines applications, le caractère labile des fonctions perfluorés n'est pas admissible Il ressort de cette revue de l'art antérieur qu'il n'existe pas de POS halogénés - de préférence (per)fluorés -, chimiquement stables, dans lesquels les greffons latéraux, pendants et fluorés résultent de l'hydrosilylation d'oléfines perfluorées par des SiH et présentent des rotules alkyles et/ou alkylesters, à l'exclusion des éthers, De plus, l'art antérieur divulgue encore moins de tels POS susceptibles d'être obtenus d'une manière simple, économique et donc parfaitement industrielle. Dans ces circonstances, l'un des objectifs essentiels de la présente invention est de pallier cette carence en de tels POS halogénés - de préférence (per)fluorés -. Un autre objectif essentiel de l'invention est de fournir un procédé de préparation de POS halogénés - de préférence (per)fluorés - ce procédé étant du type de ceux dans lesquels on fait réagir au moins une oléfine halogénée (e.g.fiuoré) avec un POS comportant au moins un motif SiH et en présence d'une quantité efficace de catalyseur selon un mécanisme d'hydrosilylation; ledit procédé se devant de mettre en oeuvre des produits de départ disponibles ou aisément préparables et se devant également de reposer sur une méthodologie simple à mettre en oeuvre, ne nécessitant pas d'équipements sophistiqués et permettant d'atteindre de hautes performances de rendement et de pureté en POS perfluorés finaux. Un autre objectif essentiel de l'invention est d'offrir un procédé de perhalogénation (perfluoration) du type de celui sus-mentionné, qui soit caractérisé par une excellente cinétique d'hydrosilylation et par un fort taux de conversion des motifs SiH en motifs SiRoRf avec Ro = pont divalent et Rf = motif perfluoré. Un autre objectif essentiel de la présente invention est de mettre à disposition un procédé de perhalogénation - de préférence (per)fluoration - de POS porteurs de SiH, qui permettent de recourir à des catalyseurs d'hydrosilylation traditionnels, simples à manipuler et peu onéreux, par exemple de nature platinique (KARSTEDT), et ce, sans sacrifier aux impératifs d'efficacité optimale, (de rendement, de pureté des produits finaux, et de spécificité. Un autre objectif essentiel de l'invention est que le susdit procédé permette d'obtenir de manière simple et économique des POS (e.g. huile silicone) perfluorés qui soient au moins monofonctionnels. Ces objectifs, parmi d'autres, sont atteints par la présente invention qui concerne principalement de nouveaux POS perhalogénés - de préférence perfluorés - ainsi qu'un nouveau procédé de perhalogénation - de préférence perfluoration - par hydrosilylation de POS porteurs de SiH, ledit procédé étant l'un de ceux permettant d'obtenir les nouveaux POS précités. La présente invention a donc, tout d'abord, pour objet des polyorganosiloxanes (POS) (per)-halogénés - de préférence (per)fluorés comprenant des espèces de formules générales (1) et (II) suivantes: (R). (GOb SiOl2-R2GfSiOH RSiO2R)SiO2R)(Gf)iO- (I) a+b=3;a=2ou3;b=Oou 1 0 3, de préférence > 5; A et si = 0, alors 5 les deux motifs siloxyles M, o il est présent et répondant à la formule moyenne ci- après: (Gfi (Z dh (Z2) fz3)-RE A avech=0,1;g=0,1;j=0,1 etk=O, 1 ou2,1; Légende: les valences libres représentées en gras - dans tout le présent exposé étant celles rattachées directement ou indirectement au silicium du POS et situées le plus près dudit silicium; A avec la condition selon laquelle au moins 60 % molaire des restes Gf sont des restes dans lesquels k É 0; A Zl étant un radical divalent de formule: ( CmH2--)- avec m > 2 et avec la condition selon laquelle si m = 2, alors au moins une partie des restes Gf sont des restes dans lesquels g É 0; A Z2 étant un radical mono, di ou trivalent de formules: a. O Il C -w C Il o l'une ou les deux valences libres du (ou des) carbonyle(s) étant reliées à -Z3Rf et, dans le cas o l'une seulement des susdites valences libres est reliée à -Z3Rf, alors l'autre est reliée à un hydroxyle, * avec la condition selon laquelle, si k = 0 alors les deux valences libres du (ou des) carbonyle(s) de Z2 sont liées à un radical OH, ou bien encore les deux valences sont toutes deux reliées à un même atome d'oxygène. jCO- CH "CO - au moins l'une des valences libres des carbonyles étant reliée à -Z3-Rf, et, dans le cas o l'une seulement de ces valences libres est reliée à -Z3-Rf, alors l'autre est reliée à un alcoxyle en CC-C6, linéaire ou ramifié. avec la condition selon laquelle, si k = 0 alors les deux valences libres des carbonyles sont liées chacune à un alcoxyle en C 1-C6, linéaire ou ramifié. y. --W OH avec la condition selon laquelle, si k = 0 alors la valence libre est reliée directement ou non à l'oxygène substituant W débarrassé de l'hydrogène; -EW-NH-Co3- et si k= O alors ô devient 5': IW-N=CO e. "çw- cl 3 o ram10 et si k fi, oula vabien encore est reliée à un hydroupement alcoxylé en C1-C6 linéaire ou ramifié, ou bien encore à un hydroxyle, o o h = 0 dansGf; * l'une ou les deux valences libres du (ou des) carbonyle(s) étant reliées à -Z3-Rf et, dans le cas o l'une seulement des susdites valences libres est reliée à -Z3Rf, alors l'autre est reliée à un hydroxyle; * avec la condition selon laquelle, si k = O alors les deux valences libres du (ou des) carbonyle(s) de Z2, est liée à un radical OH, ou bien encore les deux valences sont toutes deux reliées à un même atome d'oxygène; - W représentant un radical hydrocarboné cyclique ou non, en particulier aliphatique et/ou alcényle et/ou alcynyle et/ou aromatique, W étant, en outre exempt de liaison étheroxyde - O -; - et Rf étant un radical perhalogéné - de préférence perfluoré - et plus préférentiellement encore un radical perfluoroalkyle linéaire ou ramifié de formule: - CqF2q - CF3 avec q > 0 ou CqF2q-Havecq> 1; A Z3 est un radical divalent de formule: - O-CnH2n - avec n > 1. La Demanderesse a eu le mérite de produire ces nouveaux POS (per)halogénés - de préférence (per)fluorés - grâce à la sélection judicieuse de différentes espèces de greffons perfluorés par Rf ou susceptibles de l'être, dont notamment: - celle à rotule alkylène - (CmH2m)_- avecm > 2, celle à rotule alkylène _-(CmH2m)_ avec m = 2, qui est nécessairement associé avec au moins une autre espèce de rotule dans un POS donné, celle à rotule alkylène _-(CmH2m)_ (m > 2), prolongée par un radical hydrocarboné W di ou trivalent, exempt d'éther - O-, et présentant une ou plusieurs extrémités carboxyles libres ou assurant la liaison avec des restes perfluorés Rf; avec la condition selon laquelle si toutes les extrémités carboxyles sont libres sur un greffon donné, alors le POS comprend au moins un autre greffon perfluoré; - celle à rotule alkylène (CmH2m)_' (m > O) prolongée par W qui s'inscrit lui-même dans ou qui est relié à une unité cyclique comprenant au moins un radical divalent -O- cette unité comportant par exemple: un anhydride d'acide et/ou un époxyde et/ou un éther cyclique, avec la condition selon laquelle au moins 60 % molaire des restes Gf sont porteurs de radicaux Rf; - celle à rotule alkylène _(CmH2m)_ (m > 2) prolongée par W, o-hydroxylé et/ou alcoxylé par un radical dont l'extrémité libre = Rf, - et celle à rotule exempte de radical alkylène divalent mais présentant un radical W directement branché sur le Si. Tous les greffons perfluorés par Rf ou susceptibles de l'être ont l'avantage d'être chimiquement stables. Un autre avantage majeur des greffons Gf selon l'invention est qu'ils peuvent être obtenus à l'aide de catalyseurs industriels, par exemple ceux à base de platine, tel que le catalyseur de KARSTEDT. Outre le fait qu'ils sont utilisés en faible quantité, ces catalyseurs sont intrinsèquement économiques. Ils contribuent ainsi à diminuer le coût de revient des nouveaux composés siliciés perhalogénés (perfluorés) selon l'invention. Ce coût est d'autant plus faible que la structure du greffon selon l'invention permet d'accéder à des cinétiques d'hydrosilylation rapides, à de hauts rendements et à de hauts taux de conversion des motifs SiH en motifs SiGf De préférence, le reste monovalent Rf correspond à -CpF2pCF3, avec p compris entre 3 et 20, de préférence entre 5 et 12 et, plus préférentiellement encore, entre 7 et 10. En pratique, on peut aussi mettre en oeuvre e.g. des mélanges de Rf dont les p = 7, 8 et 9. Selon une disposition avantageuse de l'invention, les polyorganosiloxanes (I), (I') fluorés qu'elle concerne, comprennent un ou plusieurs greffons Gf dans lesquels: h = 0 ou 1 g = I avec W correspondant à un radical mono ou polycyclique saturé, insaturé ou aromatique, substitué ou non, et choisi de préférence parmi les cycles suivants Selon une modalité préférée de l'invention, les POS sont linéaires et répondent à la formule (I.1) suivante: R3SiOla R2(Gf,)Sio, R2(Gf2)s io R2(Gf-SiO H RSiO2 - ()2 SiO f (R')3- Sioux (I. 1) avec O Ri, R2 = méthyle, propyle ou butyle; "pl,p2,p3 0; pl +p2+p32 1; 1O 0 -CH-CO - COOH I ou: CH-CO - COOH Avantageusement, Gf est choisi dans la liste de groupements suivants: *.a. (CmH2jm--Rf avecm>2,h= 1,g=0,j=0,k= 1; et dans le cas o m = 2, alors g = 1 avec W = -(CH2)-t>1 et/ou il est prévu au moins un autre groupement Gfdifférent de Gfl; m étant de préférence compris entre 2 et 10; b. o R6 -(CH2). CR3 R R- o avec - h= 1,g= 1,j =0ou l,k=0ou 1 eti=2à 10 - R3 = H, alkyle en C-C6, - R4, R50 = identiques ou différents entre eux et correspondant à -(CH2)-u2, - R6, R7 = identiques ou différents entre eux représentant: OH, Z3 - Rf avec Z3 = -O-(CH2)-s, s étant compris entre O et 10, c. R6 (CH2) i CR3 dans laquelle: - h= 1, m>0,g= l,j=O0 ou 1,k=0 ou 1 eti=2à 10; - R3, R6, R7 sont tels que définis supra; d. -- CH2)i "CR[C(R) I 0/- avec: - h= 1,m>0,g=l1,i=2à10,j=O,k=0,v=Oà4, - les radicaux R3 sont identiques ou différents entre eux et répondent à la définition ci- dessus e. o R6 -ECH),w, R7 o avec: - h=Oou 1, m>0, g= 1, i=2 à 10, j = 1, k=0ou 1, - R6, R7 tels que définis ci-dessus; f. _-o -CH2),w). o avech=Ooul,m>0,g=l,i=2à10,j=k=0; À.g. o ilxII 6 - (CH2)i Q C- R avec: - h= 1, m>O,g= 1, i=2àlO 10,j =0 oul, k=Oou 1, - R6, tel que défini supra; h. et leurs mélanges. Tous ces greffons confèrent de la nouveauté et un grand intérêt technique aux POS, auxquels ils se rattachent. Les POS préférés selon l'invention sont, e. g., poly(diméthyl, méthylperfluoroalkyl)siloxanes ou des poly(méthylalkyl, méthylperfluoroalkyl)siloxanes avec le premier groupement alkyl = (propyle, butyle, pentyle, hexyle...). Les composés POS perfiuorés linéaires de formule moyenne (I.1) ont naturellement leurs correspondants cycliques de formule moyenne (I.1); mais, dans ce cas, la somme des P' + Y'I + y' est inférieure ou égale à 10, de préférence à 5. Il est à noter que tous les POS (I) et (IH), en particulier (1.1) et (1A. 1) selon l'invention, comportent au moins un greffon Gf porteur d'au moins un premier reste perfluoré Rf et éventuellement un ou plusieurs Gf porteurs: - d'autres restes Rf identiques ou différents entre eux et au premier reste Rf précité, - et/ou d'au moins une autre fonctionnalité différente de Rf mais susceptible de servir de support de branchement pour des restes Rf (e.g. anhydrides, carboxyles, alcools, isocyanates....). Cette ou ces fonctionnalité(s) différente(s) de Rf sont en fait des précurseurs potentiels de rotule d'accrochage de Rf aux Si. Les greffons Gf porteurs de telles fonctionnalités peuvent donc être qualifiés de prérotule Rf. De multiples combinaisons de greffons Gf sur les POS de l'invention, sont envisageables: Gf avec Z2 et à rl et en particulier Gfa à Gfg. Selon une disposition facultative mais néanmoins avantageuse de l'invention, les POS comportent, par molécule, au moins un motif siloxyle: T = R8 SiO32 avec R8 répondant à la même définition que RI, R2 o Gf telle que donnée supra et, éventuellement, des motifs siloxyles Q = [SiO4/2]. L'invention offre la possibilité de construire des silicones perfluorés doués d'autres fonctionnalités, grâce aux greffons Gf du type prérotule. Ceci est particulièrement intéressante dans la perspective d'adapter spécifiquement chaque POS à une application déterminée. S'agissant des caractéristiques fonctionnelles des produits selon l'invention, il faut souligner le fait que les polyorganosiloxanes fluorés mono ou polyfonctionnels décrits supra ont de notables propriétés d'abaissement de tension de surface et d'oléo-et/ou- d'hydrophobie, entre autres. Ces propriétés peuvent être ajustées en contrôlant les proportions de motifs D greffés ou non, présents dans les POS fluorés. Cela correspond aux proportions molaires p, y et p', y', Y' données par les formules (1) et (I) ci-dessus définies. Il est à noter que des valeurs de m = 2 ou 3 dans Z1 sont les garantes d'une bonne tenue thermique pour les POS fluorés considérés. Cette propriété peut notamment être intéressante dans le cadre de l'application lubrifiant. Les POS fluorés selon l'invention peuvent se présenter sous forme d'huile plus ou moins visqueuse mais également sous forme de résines Q et/ou de résines résultant de la réticulation de chaînes POS linéaires ou cycliques, par l'intermédiaire de fonctionnalités 1 5 réticulantes que lesdites résines peuvent présenter. Un autre objet de l'invention est constitué par un procédé de préparation de POS halogénés - de préférence (per)fluorés - cycliques ou linéaires, caractérisé en ce qu'il consiste essentiellement à faire réagir: - A - au moins une huile polyalkylhydrogénosiloxane - de préférence polyméthylhydrogénosiloxane -; - B - avec au moins une oléfine(per)halogénée - de préférence (per)fluorée - précurseur de Gfl tel que défini supra et de formule Gflp: Zlp Rf avec: a Z 1 p = précurseur oléfinique de Z 1, 2 dans Z1; C --- en présence d'une quantité efficace de catalyseur métallique d'hydrosilylation, de préférence à base de platine. Il s'agit là d'une première méthode: la plus directe, pour implanter des greffons Gf perfluorés sur une chaine POS, par hydrosilylation. Les greffons obtenus sont des alkylène perfluoroalkyles. Les précurseurs oléfiniques, de préférence vinyliques, sont aisément disponibles ou faciles à obtenir. Dans toute la description du procédé, les radicaux précurseurs des radicaux présents dans les POS finaux sont identifiés par l'indice "p" accolé à (aux) indice(s) déjà indiqués. Pour obtenir un mélange nouveau de POS dans le cas o m = 2 dans Zip, il conviendra de faire également réagir l'huile A avec au moins un autre précurseur oléfinique Zip avec m > 2 et/ou avec d'autres précurseurs de Gf différents, tel que cela est exposé ci- après. Ainsi, conformément à un deuxième mode de mise en oeuvre du procédé selon l'invention, on fait réagir l'huile - A - avec: - B' ---> avec au moins une oléfine (per)halogénée - de préférence (per)fluorée - précurseur de Gf1 tel que défini supra et de formule Gf1 p: Zlp Rf avec avec au moins une oléfine de formule: Zlp Z2p dans laquelle Z 1 p = précurseur oléfinique de Z 1 et Z2p = précurseur de Z2; B ---> et/ou avec le réactif B tel que défini supra, - C --- > en présence, d'une quantité efficace de catalyseur métallique d'hydrosilylation, de préférence à base de cobalt et/ou de platine; le produit réactionnel A + D et/ou B étant, éventuellement mis en présence d'un réactif: - E -- du type Z3p Rf avec Z3p = précurseur de Z3 et Rf tel que défini supra, pour former un (ou des) radical(aux) Gf3. Dans ce deuxième mode, l'un au moins des réactifs B et D doit être mis en oeuvre, de manière à assurer la nouveauté des produits obtenus. En pratique, ce deuxième mode de mise en oeuvre en plusieurs étapes, l'hydrosilylation de B' étant réalisée séparément de celles des autres oléfines B ou D. L'hydrosilylation de B' est, par exemple, catalysée par un produit à base de cobalt, tandis que les autres hydrosilylations sont catalysées au platine. Selon un troisième mode de mise en oeuvre, on fait réagir l'huile A - avec - D' --> avec au moins un oléfine de formule: Zlp Z2p dans laquelle: Z1 p = précurseur oléfinique de Z1 Z2p = précurseur oléfinique de Z2; - C --> en présence d'une quantité efficace de catalyseur métallique d'hydrosilylation, de préférence à base de platine. Le produit réactionnel A + D' étant, éventuellement, mis en présence d'un réactif: - E' - du type Z3p Rf avec Z3p = précurseur de Z3 et Rf tel que défini supra, pour former un (ou des) radical(aux) GF3. Dans les deuxième et troisième modes de mise en oeuvre la construction des greffons Gf s'effectue par croissance de racines de ces greffons, ces racines étant fixées sur les chaines POS. Il s'agit en quelque sorte d'un aboutement des éléments constitutifs Z 1, Z2, Z3 et Rf A l'inverse, dans le quatrième mode de mise en oeuvre, on préfabrique un précurseur global de Gf= Gfp, puis on fixe ensuite celui-ci sur les POS. En d'autres termes, cela consiste essentiellement à faire réagir: - A --au moins une huile polyalkylhydrogénosiloxane - de préférence polyméthylhydrogénosiloxane - - F --> avec au moins une oléfine halogénée - de préférence (per)fluorée précurseur de Gf et de formule (Gfp): (ZIp)h - (Z2)g. - jZ3,)j -Rfk dans laquelle: À Zlp est le précurseur oléfinique du radical Z1 tel que défini supra, : Z2, Z3 Rf h, g, j et k sont également définis supra. * avec les conditions selon lesquelles: * si h = 0, alors g = I et Z2devient un précurseur oléfinique Z2p, * sik=h = 1 etm=2alorsg= 1 etZ2=Z2p, - C --> en présence d'une quantité efficace de catalyseur métallique d'hydrosilylation, de préférence à base de platine. L'un des avantages majeurs découlant de l'utilisation de ce type de composés insaturés perfluorés tient à la possibilité de mettre en oeuvre un catalyseur industriel sélectionné parmi les composés à base de Ni, Pd ou Pt de préférence à base de Pt. Cela peut être, par exemple, un catalyseur de KARSTEDT, avantageusement employé en faible quantité e.g. de l'ordre de 10 à 50 ppm par rapport au composé POS considéré, avant hydrorsilylation (huile Si-H). La méthodologie déterminée par le procédé selon l'invention est particulièrement simple. La cinétique d'hydrosilylation est rapide. Le rendement et le taux de conversion des SiH sont particulièrement élevés. C'est un procédé performant et économique. Selon une modalité préférée de l'invention, le POS à motifs - SiH, est progressivement mis en présence de ou des oléfine(s) Gfp perhalogénée(s) ou non, le catalyseur étant contenu dans l'un et/ou l'autre de ces deux constituants POS et Gfp du milieu réactionnel. Il en va en particulier ainsi, pour ce qui concerne l'alkylène oléfinique perfluoré et pour l'alkylène-anhydride d'acide oléfinique perfiuoré. Les conditions d'hydrosilylation retenues dans le cadre du procédé selon l'invention, sont classiques et donc aisément déterminables pour l'homme du métier. En pratique, l'hydrosilylation se déroule en autant de phases qu'il existe de réactifs oléfiniques différents. Le milieu réactionnel est mis sous agitation et porté à une température comprise entre 50 et 150 C. La réaction se déroule à pression atmosphérique et sur généralement une durée de plusieurs heures. Le taux de transformation des motifs SiH est supérieur à 99 % en nombre. Dans le cas o l'on a affaire à des Gf du type anhydride, il est envisageable de soumettre au moins une partie de ces fonctions anhydrides, à une hydrolyse, de manière à générer des extrémités carboxyliques libres, puis à une estérification d'au moins une partie desdites extrémités carboxyliques à l'aide de réactifs du type Z3p - Rf, Z3p étant un précurseur hydrogéné de Z3, tel que défini supra, Rf étant également tel que défini ci- dessus. S'agissant des autres fonctionnalités de type prérotule Rf, décrites ci-dessus et qui peuvent être portées par les siliciums du POS selon l'invention, leur greffage peut intervenir avant, pendant ou après le greffage des restes alkylènes perfluorés par Rf. Parmi les POS susceptibles d'être utilisés comme produits de départ du procédé selon l'invention, on peut citer à titre d'exemples: * les POS linéaires tels que les polyméthylhydrogénosiloxanes notamment ceux du type: Me3 SiO (SiMeHO)e Si Me3, avec e = 10 à 100, de préférence 50; ou Me3SiO(SiMeHO)e 1 (SieMe20)e2Si Me3 avecel=10àlO0, e2= 0à50; * les POS cycliques tels que le tétraméthyltétracyclosiloxane D'4. A titre d'exemples de POS aptes à être perhalogénés - de préférence perfluorés - grâce au procédé selon l'invention, on peut citer e.g.: Me3 SiO (SiMe20)8(SiHMeO)-4 Si Me3 Me3 SiO (SiMeHO)-50 SiMe3 Selon un autre de ses aspects, l'invention a pour objet: - l'application des composés siliciés perhalogénés (perfluorés) per se tels que décrits ci- dessus ou ceux obtenus par le procédé de perhalogénation divulgué supra, à titre de: - lubrifiant - agent abaisseur de tension de surface, - agent anti-salissures, - agent anti-adhérent, - agent anti- mousse, - agent oléophobe et/ou hydrophobe, - matière première pour la réalisation d'élastomères ou de films résistant aux agressions chimiques et aux solvants, un film et/ou revêtement doué d'au moins l'une des propriétés susmentionnées. EXEMPLES EXEMPLE I: SYNTHESE DE SILICONES GREFFES PAR DES MOTIFS PERFLUORES - CATALYSE AU COBALT Dans un réacteur de 100 ml on introduit sous azote, 20 g (0,058 mole de motifs Si-H) de résine suivante avec les rapports molaires: D'/T = 1 et Si-O-Et / Si = 2 avec une fonctionnalité de 288,5 méqu/100 g de résine. (MeHSiO)0,5 (MeSiO3/2)0,5 (O1/2Et)2 33,1 g (0,074mole, excès 30 % molaire) de propényl-C8F17 et 0,2734 g (0,0008 mole, 0,5 % massique / résine) de Co2CO8. Le milieu est homogène. On chauffe à 47 C dans le bain. On observe une exothermicité et la température de la masse réactionnelle atteint 80 C. On laisse réagir 30 mn. Le taux de transformation des motifs Si-H est de l'ordre de 98 %. Au bout de 16 h de réaction à 45 C, le taux de transformation des motifs Si-H est quantitatif On laisse revenir à la température ambiante et on rajoute 150 ml de méthanol. Il y a pas de dégagement de CO provenant du catalyseur. On procède à 5 lavages au méthanol. La résine fonctionnalisée est soluble dans le méthanol. Après dévolatilisation (90 C, 1 h, 6 mn de Hg), on récupère 16 g d'une résine. On solubilise dans le trichlorotrifluoroéthane le reliquat de l'extraction. Le mélange résine dévolatilisée et reliquat est filtré. On obtient un liquide légèrement jaune qui par dévolatilisation conduit à 20 g d'une résine limpide jaune clair. EXEMPLE II: SYNTHESE DE SILICONES A MOTIFS PERFLUORES Gf1 AVEC m > 2/CATALYSE PAR DES COMPLEXES ORGANOMETALLIQUES DU PLATINE. Cata: Pt Me3SiO -(SiMeH)s-SiMe3 + Me3SiO(SiMeO)T=5o SiMe3 C6F13 i On introduit dans un réacteur 177,9 g (0,47 mole, 20 % excès molaire / motifs Si-H) de CH2 = CH - (CH2)2-C6F13 (4-perfluorohexyl-1-butène) = Gf1 avec m = 4 dans Zl, , 5!xl de catalyseur KARSTEDT (11,9 % en masse) et 12 mg d'acétate de sodium (Aldrich, pureté 99,995 %). On agite à 370 t/mn. On porte à 110 C et on coule en lh20, 25g d'huile silicone à motifs Si-H de type RHODORSIL H68 (RHONE POULENC) correspondant à une huile polyméthyl hydrogénosiloxane c,to (triméthylsiloxy) = MeSiO(SiMeHO)50 SiMe3, contenant 0,015 eq de SiH par gramme de H68 et de formule: Me3SiO(SiOMeH)50 SiMe3. En fin de coulée le taux de transformation des motifs Si-H est > 99 %. Après 3 h de réaction le taux de transformation des motifs Si-H est > 99,5 %. Une analyse par IR montre qu'il ne reste plus de motifs Si-H. La masse réactionnelle est constamment homogène durant toute la durée de la réaction d'hydrosilylation. Par dévolatilisation à 100 C sous 1 mm dHg, on récupère 168,2 g d'une huile légèrement jaune claire. La quantité de volatil est de 32 g. Les analyses structurales confirment la structure de cette huile. EXEMPLE mII: On utilise le même procédé que celui décrit dans l'exemple n II mais on change légèrement les conditions opératoires (coulée du fluide Si-H en 60 minutes, température et durée de réaction: 80 C et 6 heures) et en utilisant les réactifs et les quantités suivantes - 10 mg d'acétate de sodium - 80 g (0,214 mol) de 4-perfluorohexyl 1- butène (Gfl, m = 2 dans Z1) - 130 microlitres d'une solution à 1% (p/p) de platine de KARSTEDT - 50 g (0,105 éq Si-H) d'une huile de structure Me3 SiO(SiMeHO)8(SiMe20)42SiMe3 on obtient, après dévolatilisation, 82,2 g d'une huile de structure Me3SiO (SiMeO)y = 8(SiOMe2)x = 42SiMe3 (CH2)4 (CF2)6 F EXEMPLE IV: On utilise le même procédé que celui décrit dans l'exemple n II mais on change légèrement les conditions opératoires (coulée du fluide Si-H en 15 minutes, température et durée de réaction: 95 C et 3h20) et en utilisant les réactifs et les quantités suivantes - 16,5 g (0,044 mol) de 4-perfluorohexyl 1-butène (Gfl, m = 2 dans Z1). - 11 microlitres d'une solution de platine de KARSTEDT à 13,6 % (p/p) 33,7 g (0,04 éq Si-H) d'une huile de structure Me3 SiO(SiMeHO)4(SiMe20)46SiMe3 on obtient, après dévolatilisation, 42,3 g d'une huile de structure: Me3SiO (SiMeO)x = 4(SiOMe2)y = 46SiMe3 (CH2)4 (CF2)6 F EXEMPLE V: PROPRIETES DES POS PERFLUORES SELON L'INVENTION AU REGARD DE L'ABAISSEMENT DE L'ENERGIE DE SURFACE Les énergies de surface yL des huiles selon les exemples II à IV et d'un POS du type polydiméthylsiloxane (PDMS) sont regroupées dans le tableau 1 suivant (c = 4 et d = 6): TABLEAU 1 | huiles | x 1y yL(mN/m) Exemple Il 50 0 19,6 | Exemple III | 8 | 42 I 18,2 l Exemple IV [ 4 46 18,9 PDMS |_0 _ 50 21 A titre de comparaison, les énergies de surface du polytrifluoropropylméthylsiloxane mesurées dans les mêmes conditions sont de 24,2 mN/m pour le FL 100 SHIN ETSU et de 23,7 mN/m pour le FS 1265 DOW CORNING Cette aptitude à diminuer les énergies de surface ouvre des débouchés aux POS perfluorés selon l'invention, en tant qu'ingrédient actif dans des anti-mousses, des lubrifiants, des démoulants, des antiadhérents (papier ou analogues et béton ou pierre). EXEMPLE VI: SYNTHESE D'HUILES SILICONES, D'UNE PART, PERFLUOREES GRACE A DES MOTIFS Rf COMPRENANT DEUX TYPES DE ROTULES Gf: ALKYLENE ET ALKYLCARBOXYLE, ET D'AUTRE PART COMPRENANT DES PREROTULES Rf FORMEES PAR DES FONCTIONS Gf PENDANTES ALKYLCARBOXYLIQUES. VI. 1. Synthèse Cette synthèse s'opère en 2 phases - Phase I - préparation de l'huile POS greffée motifs perfluorés RoRf avec Ro = alkylène et motifs anhydrides d'acide. - Phase 2 - estérification des fonctions anhydrides de l'huile de la phase 1. Phase 1 Dans un réacteur tétracol de 250 ml muni d'une agitation mécanique centrale, d'un thermomètre, d'un réfrigérant vertical à boules et d'un septum, on introduit: - 90,8 ml de toluène sec (séché sur tamis moléculaire). Le milieu est mis sous agitation, inerté à l'azote et porté à une température de 90 C. On introduit alors à travers le septum. - 4,8 pl d'une solution dans le divinylrétraméthyldisiloxane d'un complexe du platine à 11 % en poids de platine ligandé par du divinylrétraméthyldisiloxane (catalyseur de KARSTEDT). On coule ensuite progressivement et simultanément sur une période de 90 minutes - 17,21 g (0,273 mole de fonction Si-H) d'une huile polyméthylhydrogénosiloxane de structure (CH3)3SiO-(SiOCH3H)50-Si(CH3)3 à 1585 méqSi-H/100 g d'huile (RHODORSIL H68 de RHONE POULENC) et - 50,1 g (0,139 mol) de 3-perfluorohexyl 1-propène. 24 heures après le début de la réaction le taux de transformation des fonctions SiH n'étant que de 44 % (pour un maximum de 50) on rajoute - 3,2 gl de la même solution de platine de KARSTEDT. 2 h 30 après ce rajout le taux de transformation des fonctions Si-H est de 49,5 %. On coule ensuite sur une période de 90 minutes - 25,13 g (0,179 mol) d'anhydride succinique allylé. A deux reprises (43 et 50 heures après le début de la première coulée) on ajoute - 2 x 3,2 %l de la même solution de platine de KARSTEDT. 72 heures après le début de la première coulée le taux de transformation des fonctions Si-H est de 99 %. On procède alors à une dévolatilisation pour éliminer le solvant les excès de réactifs en chauffant jusqu'à 120 C sous vide (0,01 mbar). On obtient 86,8 g d'une huile de structure: Me3SiO - (SiOMe)25- (SiOMe)25 -SiMe3 I i (CH2)3 (CH2)3 C6F13 OO Phase 2: Dans un réacteur tétracol de 50 ml muni d'une agitation mécanique centrale, d'un thermomètre, d'un réfrigérant vertical à boules et d'un septum on introduit: - 7,03 g de l'huile décrite dans l'exemple 1) partiellement hydrolysée et de structure: Me3SiO (SiOMe)25-(SiOMe)3-(SiOMe)-- SiMe3 (CH2)3 (CH2)3 (CH2)3 C6F,3 HOOC O O / o= o COOH O - 5,24 g (0,0113 mol) de 1-perfluorooctyl 2-hydroxy ethane - 12,6 g de 1, 1,2-trifluorotrichloethane Le milieu est mis sous agitation, inerté à l'azote puis on introduit - 0,15 g de pyridine à travers le septum et on porte la température du milieu à 50 C. 8 heures plus tard on effectue une dévolatilisation pour éliminer le solvant et l'excès d'alcool non réagit en chauffant jusqu'à 110 C sous vide. On obtient alors 10,35 g d'huile de structure: Me3SiO (SiOMe)25-(SiOMe)3-(SiOMe),- SiMe3 I i I (CH2)3 (CH2)3 (CH2)3 H6F13 aO)HOOC COOCH2 CH2C6FI7 COOH Un spectre Infra-Rouge effectué sur cette huile montre qu'il y a disparition totale des fonctions anhydrides (plus de bande à 1780 et 1860 cm-1). Les analyses RMN confirment la structure de cette huile silicone fonctionnalisée. VI.2. Application de l'huile POS bi-fonctionnelle obtenue en VI. 1 * test de résistance aux graisses La résistance aux graisses de l'huile de l'exemple VI. 1 est évaluée sur un tapis en polyamide-6 (PA.G) traité par cette huile par le test de l'AATCC (American Association of Textile Chemist and Colorist) n 118-1983 qui consiste à déposer des gouttes de liquides standards (au maximum huit) de polarité décroissante sur le tapis traité et à mesurer la durée pendant laquelle la goutte reste en surface avant de pénetrer dans le tapis (et notée t par la suite). A chaque liquide correspond un numéro et on attribue à l'huile perfluorée une cotation qui correspond au numéro le plus élevé du liquide qui reste au moins 30 secondes sur la surface du tapis. * Traitement du tapis: L'huile KP 307 est déposée, à différentes quantités, sur un tapis en polyamide-6 à partir d'une solution dans le 1,1,2-trifluoro trichloroéthane; le tapis est d'abord mis 14 heures dans une étuve à 30 C puis est placé dans un four pendant 6 minutes à 80 C et 4 minutes à 140 C. * Résultats TABLEAU 2 quantité de t avec t avec t avec t avec t avec fluor/PA 6 liquide n 1 liquide n 2 liquide n0 3 liquide n 4 liquide n 5 (ppm) (secondes) (secondes) (secondes) (secondes) (secondes) *700 >50 >50 1 1 1 1400 > 50 > 50 39 1 1 2800 > 50 > 50 > 50 36 1 4200 > 50 >50 >50 17 2 5600 > 50 > 50 > 50 > 50 7 7000 >50 >50 >50 >50 7 Voici la composition des liquides standards de cotation utilisés: liquide 1: NUJOL (paraffine liquide) liquide 2: NUJOL/n-hexadécane 65/35 en volume à 21 C liquide 3: n-hexadécane liquide 4: n- tétradécane liquide 5: n-dodécane Ainsi à l'huile de VI. 1 correspond une cotation de 2 à 700 ppm de fluor, de 3 à 1400 et à 4200 ppm de fluor et de 4 à 2800, 5600 et 7000 ppm de fluor. EXEMPLE VII: Dans un réacteur tétracol de 500 ml, muni d'une agitation mécanique centrale, d'un thermomètre, d'un réfrigérant vertical à boules et d'un septum, on introduit: - 87,6 g d'anhydride succinique allylé (soit 0,626 mol). Le milieu est mis sous agitation, inerté à l'azote, porté à une température de 90 C puis on introduit: - 30 g1 (soit 20 ppm/masse de l'huile Si-H) d'une solution dans le divinyltétraméthyldisiloxane d'un complexe du platine à 9,5 % en poids de platine ligandé par du divinyltétraméthyldisiloxane (catalyseur de Karstedt). On coule alors, en 3 h 45 minutes: - 140 g (soit 0,525 éq Si-H) d'une huile poly(diméthyl, méthylhydrogénosiloxane) dont les caractéristiques sont les suivantes * Mn = 1 364g, * 0,375 éq Si-H pour 100 g d'huile, * structure moyenne: H3 (CH3)3 SiO4 i-O)4 -(S i-O)l 3 -S i(CH3)3 H JH3 7 h après le début de la réaction, le taux de transformation des fonctions Si-H est de 99,3 %; on effectue alors une dévolatilisation sous vide (130 C pendant 6 heures sous 0,05 mbar) pour éliminer l'excès d'anhydride succinique allylé et on obtient 210 g d'une huile de structure: (13 H3 (CH3)3 S iO)4 -(S i-O)l 3-Si(CH3)3 S C!H3 Dans un réacteur tétracol de 250 ml, muni d'une agitation mécanique centrale, d'un thermomètre, d'un réfrigérant vertical à boules et d'un septum, on introduit: - 43,5 g de l'huile précédente soit 0,1056 éq de fonctions anhydrides, - 54,1 g de 1-perfluorooctyl, 2-hydroxy éthane C8Fi7CH2CH2OH (soit 0,1166 mol), - 36,6 g de toluène, - et 0,65 g de triéthylamine. Le milieu est mis sous agitation, inerté à l'azote et porté à une température de 70 C pendant 3 h. On effectue alors une dévolatilisation sous vide (130 C pendant 5 h sous 2 mbar) pour éliminer le toluène, la triéthylamine et l'excès de 1-perfluorooctyl, 2-hydroxy éthane et obtenir 83,85 g d'huile de structure: (1H3 (CH3)3 S iO (i'iO)4 -(S iO)13-Si(CH3)3 S H3 OH O(CH2)2-C8 FI7 Gf REVENDICATIONS 1 - Polyorganosiloxanes (POS) (per)halogénés - de préférence (per)fluorés - comprenant des espèces de formules générales (I) et (I') suivantes: R'). (Gb SiO, a-R GfiO HR SiO2b R)2SiO2, H R1)n(G0Siio- (I) R2GfSiO S0HR2SO, (R%)2SiO2n (II) dans lesquelles: a+b=3;a=2ou3; b=Oou 1 0 3, de préférence > 5; A et si =0, alors 5 les deux motifs siloxyles M, o il est présent et répondant à la formule moyenne ci- après: (GO (Z)h- " (Z2)g'- Z3)jRf (GO A avech=0,1;g=0,1;j=0,1 etk=0, I ou2,1; Légende: les valences libres représentées en gras dans tout le présent exposé étant celles rattachées directement ou indirectement au silicium du POS et situées le plus près dudit silicium; A avec la condition selon laquelle au moins 60 % molaire des restes Gf sont des restes dans lesquels k É 0; A Z1 étant un radical divalent de formule: (CmH2m-/-- avec m > 2 et avec la condition selon laquelle si m = 2, alors au moins une partie des restes Gf sont des restes dans lesquels g É 0; A Z2 étant un radical mono, di ou trivalent de formules: Ax. o Il -C C II O * l'une ou les deux valences libres du (ou des) carbonyle(s) étant reliées à -Z3Rf et, dans le cas o l'une seulement des susdites valences libres est reliée à -Z3Rf alors l'autre est reliée à un hydroxyle, * avec la condition selon laquelle, si k = 0 alors les deux valences libres du (ou des) carbonyle(s) de Z2 sont liées à un radical OH, ou bien encore les deux valences sont toutes deux reliées à un même atome d'oxygène. [. /CO- -CH "CO- - au moins l'une des valences libres des carbonyles étant reliée à -Z3-Rf, et, dans le cas o l'une seulement de ces valences libres est reliée à -Z3-Rf, alors l'autre est reliée à un alcoxyle en CC-C6, linéaire ou ramifié. * avec la condition selon laquelle, si k = 0 alors les deux valences libres des carbonyles sont liées chacune à un alcoxyle en C 1-C6, linéaire ou ramifié. 25. y. -W I OH * avec la condition selon laquelle, si k = 0 alors la valence libre est reliée directement ou non à l'oxygène substituant W débarrassé de l'hydrogène; 5. -EW-NH -co- et si k = alors devient ': et si k = 0 alors a devient 5': -W-N=CO +w-C3- 0 et si k = 0, la valence est reliée à un groupement alcoxylé en C1-C6 linéaire ou ramifié, ou bien encore à un hydroxyle, 10.. O O h h=OdansGf; * l'une ou les deux valences libres du (ou des) carbonyle(s) étant reliées à -Z3-Rf et, dans le cas o l'une seulement des susdites valences libres est reliée à -Z3Rf, alors l'autre est reliée à un hydroxyle; avec la condition selon laquelle, si k = 0 alors les deux valences libres du (ou des) carbonyle(s) de Z2, est liée à un radical OH, ou bien encore les deux valences sont toutes deux reliées à un même atome d'oxygène; W représentant un radical hydrocarboné cyclique ou non, en particulier aliphatique et/ou alcényle et/ou alcynyle et/ou aromatique, W étant, en outre exempt de liaison étheroxyde - O -; - et Rf étant un radical perhalogéné - de préférence perfluoré - et plus préférentiellement encore un radical perfluoroalkyle linéaire ou ramifié de formule: m CqF2q - CF3 avec q > 0, ou m CqF2q - H avec q > 1 A Z3 est un radical divalent de formule: O-CnH2n - avec n > 1. 2 - POS selon la revendication 1, caractérisé en ce qu'ils répondent à la formule suivante (I.1): R3siln3 R2(Gf,)Sio 2nR(Gf,)SiO,2 R'(Gf0Sio]__EWSiO=2i1 C 2_3L._m3_.lP C _IP2 2_ __p3C._y - -- -E(R-SiO22 (R')S-- SiOm-z (I.1) avec O R1, R2 = méthyle, propyle ou butyle; I" Pp, P2, P3 > Pl + P2 + P3; D0 -CH-CO COOH ou: -CH-CO - I COOH 3 - POS selon la revendication 1 ou 2, caractérisé en ce qu'ils comprennent en outre: - des motifs siloxyles T = -[R8-SiO3/2]- avec les radicaux R8 des différents motifs étant identiques ou différents et répondant à la même définition que R1, R2 et Gf, donnée supra; - et éventuellement des motifs Q = [SiO4/4]. 4 - Procédé de préparation des POS (per)halogénés - de préférence (per)fluorés - selon l'une quelconque des revendications 1 à 3, caractérisé en ce qu'il consiste essentiellement à faire réagir: - A --> au moins une huile polyalkylhydrogénosiloxane - de préférence polyméthylhydrogénosiloxane -; - B -> avec au moins une oléfine(per)halogénée - de préférence (per)fluorée - précurseur de Gf1 tel que défini dans la revendication 2 et de formule Gf1 p: Z1p Rf avec: 2 dans Z 1; - C --> en présence d'une quantité efficace de catalyseur métallique d'hydrosilylation, de préférence à base de platine. - Procédé selon la revendication 4, caractérisé en ce que l'on fait réagir l'huile - A - avec: - B' --- avec au moins une oléfine (per)halogénée - de préférence (per)fluorée - précurseur de Gf1 tel que défini dans la revendication 2 et de formule Gflp: Zlp Rf avec: former un (ou des) radical(aux) Gf3. 6 - Procédé selon la revendication 4 ou la revendication 5, caractérisé en ce que l'on fait réagir l'huile A - avec: - D' --- avec au moins un oléfine de formule Z1 p Z2p, dans laquelle: Z 1 p = précurseur oléfinique de Z 1 Z2p = précurseur oléfinique de Z2; - C ---> en présence d'une quantité efficace de catalyseur métallique d'hydrosilylation, de préférence à base de platinel le produit réactionnel A + D' étant, éventuellement, mis en présence d'un réactif: - E' --- du type Z3p Rf avec Z3p = précurseur de Z3 et Rf tel que défini supra, pour former un (ou des) radical(aux) GF3. 7 - Procédé de préparation de POS halogénés - de préférence (per)fluorés - cycliques ou linéaires, selon l'une quelconque des revendications 1 à 3, caractérisé en ce qu'il consiste essentiellement à faire réagir: - A --- au moins une huile polyalkylhydrogénosiloxane - de préférence polyméthylhydrogénosiloxane -, - F ---> avec au moins une oléfine halogénée - de préférence (per)fluorée - précurseur de Gf et de formule (Gfp): (Z1p)I-(Z2).-Ez,)j-RIk dans laquelle: Zlp est le précurseur oléfinique du radical Z1 tel que défini supra dans la revendication 1, Z2, Z3 Rf, h, g, j et k sont également définis dans cette revendication 1, ò avec les conditions selon lesquelles: * si h = 0, alors g = 1 et Z2 devient un précurseur oléfinique Z2p, * si k= h= 1 et m= 2, alors g = 1 et Z2 =Z2p; - C --- en présence d'une quantité efficace de catalyseur métallique d'hydrosilylation, de préférence à base de platine. 8 - Procédé selon la revendication 5 ou 6, caractérisé en ce qu'au moins une partie des précurseurs Z2p de Z2 greffés sur l'huile - A - sont des anhydrides d'acide, 15. en ce que l'on soumet au moins une partie de ces fonctions anhydrides, à une hydrolyse de manière à générer des extrémités carboxyliques libres, et en ce que l'on estérifie au moins une partie desdites extrémités carboxyliques à l'aide de réactifs du type Z3p - Rf, Z3p étant un précurseur de Z3, Z3 et Rf étant tels que définis dans la revendication 1.. 9 - Procédé selon l'une quelconque des revendications 5 à 8, caractérisé en ce que la réaction entre les radicaux -Z2p et Z3p est une estérification, Z2p étant de préférence de nature acide et Z3p étant avantageusement de type ester. - Application des POS selon l'une quelconque des revendications 1 à 3 ou obtenus par le procédé selon l'une quelconque des revendications 4 à 9, à titre - d'anti-mousse, - de lubrifiant, - d'agent antiadhérent, - d'agent abaisseur de tension de surface, - d'agent antisalissures, - d'agent oléophobe et/ou hydrophobe - ou de matière première pour la réalisation d'élastomères ou de films résistant aux agressions chimiques et aux solvants.